(57)【要約】      （修正有）【課題】抗体または抗原の安定的な固定化ができ、測定結果の信頼性が高い酵素免疫測定材料及びそれを用いた酵素免疫測定方法を提供する。【解決手段】下記一般式で表わされる構造を有するポリマレイミドスチレンを抗体または抗原の固定化剤としてポリスチレン基体の表面を被覆することを特徴とする酵素免疫測定材料。2006170877.tif 000007【選択図】なし【特許請求の範囲】
【請求項１】
下記一般式で表わされる構造を有するポリマレイミドスチレンを抗体または抗原の固定化剤とすることを特徴とする酵素免疫測定材料。
【化１】
2006170877.tif 000006
【請求項２】
請求項１記載の酵素免疫測定材料において、前記ポリマレイミドスチレンはポリスチレン基体の表面を被覆していることを特徴とする酵素免疫測定材料。
【請求項３】
請求項１記載の酵素免疫測定材料において、前記ポリマレイミドスチレンにより表面が被覆されたポリスチレンをポリスチレン基体上に固定したことを特徴とする酵素免疫測定材料。
【請求項４】
請求項１記載の酵素免疫測定材料において、前記ポリマレイミドスチレンは、ポリスチレンとブレンドされていることを特徴とする酵素免疫測定材料。
【請求項５】
請求項１記載の酵素免疫測定材料において、前記ポリマレイミドスチレンは、ポリエーテルエーテルケトン基体の表面を被覆していることを特徴とする酵素免疫測定材料。
【請求項６】
請求項５記載の酵素免疫測定材料において、ポリエーテルエーテルケトン基体はチューブ状に形成され、前記ポリマレイミドスチレンは、前記ポリエーテルエーテルケトンのチューブ内面を被覆していることを特徴とする酵素免疫測定材料。
【請求項７】
請求項１記載の酵素免疫測定材料において、前記ポリマレイミドスチレンは、そのマレイミド基の一部がガラス等のセラミックスまたは官能基を導入した樹脂からなる基体の表面と共有結合し、前記基体の表面を被覆していることを特徴とする酵素免疫測定材料。
【請求項８】
請求項１から請求項７のいずれか一項記載の酵素免疫測定材料に、抗体または抗原を、そのアミノ基にＳ−アセチルメルカプト無水コハク酸（S-Acetylmercaptosuccinic anhydride）等のチオール化剤を反応させて生じたメルカプト基を介して固定化することを特徴とする酵素免疫測定方法。
【請求項９】
ポリエーテルエーテルケトンのチューブ内面をポリマレイミドスチレンにより被覆し、前記チューブ内に抗体または抗原を含む試料を通過させ、抗体または抗原を固定化することを特徴とする酵素免疫測定方法。
【発明の詳細な説明】
【技術分野】
【０００１】
本発明は、酵素免疫測定材料及びそれを用いた酵素免疫測定方法の改良に関する。
【背景技術】
【０００２】
従来より、酵素免疫測定法（Enzyme Linked Immunosorbent Assay (ＥＬＩＳＡ)）は抗原−抗体反応の特異性を利用した分析法として広く生化学、生理化学および医化学の分野で用いられている。特に医療においては疾病の診断等には欠かせない分析法として広く認知され用いられている。
【０００３】
ＥＬＩＳＡの測定法は大別して、下記非特許文献１等に記載されているサンドイッチ法と競合法の２通りの方法がある。
【０００４】
上記サンドイッチ法とは、別に用意した抗体にあらかじめ酵素を結合しておく方法であり、上記競合法とは、検出対象物質と同じ物質にあらかじめ酵素を結合しておく方法である。
【非特許文献１】Ｐ．ＴＩＳＳＥＮ著、石川栄治監訳「エンザイムイムノアッセイ」“Practiceand Theory of Enzyme Immunoassays”生化学実験法  １１  東京化学同人  １９８９
【発明の開示】
【発明が解決しようとする課題】
【０００５】
しかし、上記従来の技術においては、測定結果のばらつきが大きいという問題があった。
その原因としては、これまで抗体または抗原の安定的な固定化ができなかったことがあげられる。すなわち、ＥＬＩＳＡは、１．抗体または抗原の基板上への固定、２．抗原または１次抗体の添加、３．酵素標識抗原または酵素標識抗体の添加、４．酵素基質の添加の各ステップにより構成されているが、その各ステップの間に妨害タンパクや未反応の抗体および／または抗原の除去のため十分な洗浄を必要とする。しかし、ステップ１の抗体または抗原の固定化が安定的になされていないと、各洗浄段階において、抗体そのもの、および／または抗体に補足された抗原、および／または抗体に補足された抗原に結合した酵素標識抗体が洗浄によって脱離し、正しい測定が出来ない。一方、洗浄が不十分であると、抗体およびまたは抗体−抗原複合体の洗浄による脱離は防げるが、基板へ非特異吸着した測定サンプル中の不純物や抗体−抗原複合体を形成させる時に用いた抗原や酵素標識抗体を十分除去できず、それが原因で測定値がばらつき、正確な結果が得られない。
【０００６】
特に、初期のＥＬＩＳＡ法は、抗体の固定化は単なる基板上への物理吸着によるものが主流であり、この問題を克服できず測定値のばらつきは大きく、安全率を考慮しなければならないため、閾値を本来のものよりかなり高いかまたは低い値に設定しなければならなかった。それでも擬陽性または擬陰性の結果がしばしば現れ、再検査または他の検査法による精密検査が必要となることが少なくなかった。
【０００７】
近年この欠点を改良するために、基体表面を改質したものがＥＬＩＳＡ方に利用されるようになった。例をあげれば、基体表面にカルボキシル基やアミノ基を導入して、イオン的相互作用にて生体分子を固定化する方法、あるいは基体表面にＮ−オキシコハク酸イミド、ヒドラジド部位またはマレイミド部位を導入し、それぞれ生体分子中のアミノ基、カルボキシル基またはメルカプト基と反応させて共有結合にて固定化する方法等である。これらの固定化法を用いたＥＬＩＳＡ法は生体分子の全部または一部が変性してしまうという問題はあるが、その問題を考慮しても単純な物理吸着のＥＬＩＳＡ法より優れた結果を与える。
【０００８】
しかしながら、これらの表面改質つまり官能基の基体表面への導入は、例としてポリスチレン表面へのアミノ基の導入においては濃硝酸／濃硫酸によるニトロ化、ついでニトロ基の還元を上げるまでもなく、どの官能基についても煩瑣な過程が必要であり、製品の価格が高価なものとなる。さらに、これらの操作では表面に数多く均質に官能基を導入することが困難であり、そのため表面のモルホロジーをコントロールできず、官能基に被覆されずに基体表面そのものの部分が残存している。このため、基体表面において抗原−抗体反応によらない非特異吸着が発生し、十分信頼性のある測定値をばらつきなく得ることが困難であった。
【０００９】
本発明は、上記従来の課題に鑑みなされたものであり、その目的は、抗体または抗原の安定的な固定化ができ、測定結果の信頼性が高い酵素免疫測定材料及びそれを用いた酵素免疫測定方法を提供することにある。
【課題を解決するための手段】
【００１０】
上記目的を達成するために、本発明は、酵素免疫測定材料であって、下記一般式で表わされる構造を有するポリマレイミドスチレンを抗体または抗原の固定化剤とすることを特徴とする。
【００１１】
【化２】
2006170877.tif 000002
【００１２】
また、上記ポリマレイミドスチレンはポリスチレン基体の表面を被覆しているのが好適である。
【００１３】
また、上記ポリマレイミドスチレンにより表面が被覆されたポリスチレンをポリスチレン基体上に固定するのも好適である。
【００１４】
また、上記ポリマレイミドスチレンは、ポリスチレンとブレンドされているのも好適である。
【００１５】
また、上記ポリマレイミドスチレンは、ポリエーテルエーテルケトン基体の表面を被覆しているのが好適であり、また、ポリエーテルエーテルケトン基体はチューブ状に形成され、前記ポリマレイミドスチレンは、前記ポリエーテルエーテルケトンのチューブ内面を被覆しているのも好適である。
【００１６】
また、上記ポリマレイミドスチレンは、そのマレイミド基の一部がガラス等のセラミックスまたは官能基を導入した樹脂からなる基体の表面と共有結合し、前記基体の表面を被覆しているのが好適である。
【００１７】
また、本発明は、酵素免疫測定方法であって、上記酵素免疫測定材料に、抗体または抗原を、抗体または抗原が有するメルカプト基やアミノ基そのもの、より好ましくは、そのアミノ基にＳ−アセチルメルカプト無水コハク酸（S-Acetylmercaptosuccinic anhydride）等のチオール化剤を反応させて生じたメルカプト基を介して固定化することを特徴とする。
【００１８】
また、本発明は、酵素免疫測定方法であって、ポリエーテルエーテルケトンのチューブ内面をポリマレイミドスチレンにより被覆し、前記チューブ内に抗体または抗原を含む試料を通過させ、抗体または抗原を固定化することを特徴とする。
【発明を実施するための最良の形態】
【００１９】
以下、本発明を実施するための最良の形態（以下、実施形態という）を、図面に従って説明する。
【００２０】
本発明者らは、ポリマレイミドスチレンにより抗体及び／または抗原等の生体分子の簡易且つ安定的な固定化が可能であることを見出し、本発明を完成するに至った。ポリマレイミドスチレンは、下記一般式で表わされる構造を有する。
【００２１】
【化３】
2006170877.tif 000003
【００２２】
上記ポリマレイミドスチレンは、マレイミド基を密にペンダントしているのに加え、主鎖部分がポリスチレン構造を持つ。ペンダント部位のマレイミド基は生体分子中に存在するメルカプト基及び／または１級アミノ基と、生体分子が変性せずに存在できる温度やｐＨの条件下において水中で容易に反応し、生体分子と安定な共有結合を形成する。生体分子が結合したポリマレイミドスチレンの例を以下に示す。
【００２３】
【化４】
2006170877.tif 000004
【００２４】
上記構造式（１）が、メルカプト基を有する生体分子との結合例であり、構造式（２）が、１級アミノ基を有する生体分子との結合例である。このように、ポリマレイミドスチレンは、本発明にかかる酵素免疫測定材料の抗体及び／または抗原の固定化剤として機能する。
【００２５】
また、ポリマレイミドスチレンは、主鎖部分にポリスチレン構造を有するので、ＥＬＩＳＡの基体として通常使用されるプラスチック材料、とりわけポリスチレンとの間で強力なアフィニティを有し、ポリマレイミドスチレンがポリスチレン等の基体表面にアンカー効果を含んで強く接着する。このため、超音波にて洗浄しても基体からポリマレイミドスチレンが脱離することはない。このようなポリマレイミドスチレンの特性を利用して、ポリスチレン等の基体表面をポリマレイミドスチレンで被覆することにより、洗浄に対して極めて安定な表面が実現可能となる。後述する実施例にも記載した通り、ポリマレイミドスチレンをポリスチレンビーズに被覆した後ウレアーゼを固定化したウレアーゼ固定化ポリマレイミドスチレン被覆ポリスチレンビーズは、５回の超音波照射洗浄後においても十分な酵素活性を示すことが示されている。
【００２６】
また、ポリマレイミドスチレンのポリスチレン等基体表面への被覆は極めて簡単であり、従来の煩瑣な官能基導入プロセスを必要としない。このため、従来のものと比べて、極めて安価にＥＬＩＳＡ測定が可能となる。さらに、共有結合を介して生体分子を固定化できる官能基であるマレイミド基は、ポリマレイミドスチレン分子に密にペンダントされているので、ＥＬＩＳＡ測定の基体の表面にマレイミド基を均一かつ密に分布させることができ、生体分子の均一かつ密な固定化が可能となる。
【００２７】
本発明にかかるポリマレイミドスチレンにより表面が被覆される基体としては、ポリマレイミドスチレンにアフィニティを有する材料、例えばポリスチレン、アクリロニトリルスチレン共重合体（ＡＳ）樹脂、ポリエーテルエーテルケトン（ＰＥＥＫ）等であればすべて利用可能である。これらの内、ポリスチレンが最も好ましく、ＡＳ樹脂、ＰＥＥＫも十分利用できる。特にＰＥＥＫは、ＰＥＥＫチューブ内をポリマレイミドスチレンで被覆することにより、抗体及び／または抗原等生体分子をＰＥＥＫチューブ内に安定に固定化することができ、連続的測定、フロー測定等ＥＬＩＳＡの新しい測定法開拓に大きく寄与できる。
【００２８】
一方、ポリマレイミドスチレンに対し十分なアフィニティを有さない物質、例えばガラス等のセラミックスにおいても、その表面をγ−アミノプロピルトリエトキシシラン（ＡＰＴＥＳ）などで修飾することにより、ポリマレイミドスチレンのマレイミド基の一部をアミノ基と反応させ、反応せずに残ったポリマレイミドスチレンを生体分子固定化に利用することにより、上記セラミックス材料を本発明によるＥＬＩＳＡ測定に利用可能である。また、ポリスチレン等の樹脂についても、その樹脂表面にアミノ基等の官能基が存在するか、官能基を化学修飾にて導入すれば、ポリマレイミドスチレンのマレイミド基の一部をアミノ基等官能基と反応させ、反応せずに残ったポリマレイミドスチレンを生体分子固定化に利用することができる。この場合においてもＳ−アセチルメルカプト無水コハク酸等のチオール化剤を用いてアミノ基をメルカプト基に変換してからポリマレイミドスチレンへの固定化を行うことがより好ましい。
【００２９】
以上に述べた実施形態では、基体の表面をポリマレイミドスチレンで被覆するものであったが、本発明はこれに限定されない。例えば、ポリマレイミドスチレンをポリスチレンとブレンドして使用してもよい。
【００３０】
基体を被覆したポリマレイミドスチレンへの生体分子の固定化に関しては、生体分子そのものが有するメルカプト基及び／または１級アミノ基をそのまま利用してもよいし、生体分子のアミノ基を、Ｓ−アセチルメルカプト無水コハク酸（S-Acetylmercaptosuccinic anhydride）等のチオール化剤との反応によってメルカプト基としたものを利用してもよい。生体分子の種類によってはＳ−アセチルメルカプト無水コハク酸等との反応によってメルカプト基を導入したものの方が、生体分子の本来の活性をよりよく発現するのに優れている場合もあるからである。
【００３１】
以下に、本発明の実施例を説明する。なお、本実施例は本発明の一例であって、本発明は本実施例に限定されるものではない。
【実施例１】
【００３２】
・ポリ（Ｎ−ＶＰＭＩ）の合成
Ｎ−（４−ビニルフェニル）マレイミド（以後、Ｎ−ＶＰＭＩという）の市販品（ＡＣＲＯＳ  ＯＲＧＡＮＩＣＳ社製）を精製し、その０．５ｇを９．０ｍＬのジクロロメタンに溶解させ、０℃に冷却し、そこにカチオン重合の開始剤であるＢＦ３・Ｏ（Ｃ２Ｈ５）２のジクロロメタン溶液（１．０×１０−１ｍｏｌ／Ｌ）１ｍＬを加え、０℃にて６時間重合反応を行った。
【００３３】
次に、メタノールにより重合したポリマーを析出させ、メタノールにより三回洗浄を行った後、減圧下にて乾燥させてＮ−ＶＰＭＩのスチレン部位のビニル基により重合されたポリ（Ｎ−ＶＰＭＩ）を得た。この構造式を以下に示す。
【００３４】
【化５】
2006170877.tif 000005
【００３５】
得られたポリ（Ｎ−ＶＰＭＩ）は僅かに黄色い粉体であり、収量０．１１ｇ（収率２２％）であった。得られたポリ（Ｎ−ＶＰＭＩ）はテトラヒドロフラン（ＴＨＦ）、１，４−ジオキサン、クロロホルム、ジクロロメタン、アセトン、ジメチルスルホキシド（ＤＭＳＯ）、Ｎ，Ｎ−ジメチルホルムアミド（ＤＭＦ）およびピリジンに可溶であり、エーテル、アルコールおよび炭化水素には不溶である。得られた化合物を１Ｈ−ＮＭＲにて構造確認した結果、原料のＮ−ＶＰＭＩには確認されていた５．３、５．８、６．７ｐｐｍのスチレンのビニル基に由来するプロトンのシグナルが消失しており、代わりに１．３〜２．４ｐｐｍにポリスチレン主鎖に帰属される新しいシグナルが確認され、また、水素原子の割合も一致しており、マレイミド基で重合が起こっていないことが確認された。このポリ（Ｎ−ＶＰＭＩ）が、本発明にかかる酵素免疫測定材料に使用されるポリマレイミドスチレンに相当する。
【実施例２】
【００３６】
・ポリ（Ｎ−ＶＰＭＩ）被覆ポリスチレンビーズおよびウレアーゼ固定化ポリ（Ｎ−ＶＰＭＩ）被覆ポリスチレンビーズの調整と超音波洗浄後の固定化ウレアーゼ活性の測定
市販のポリスチレン（ＰＳ）ビーズ（２００−４００メッシュ  １％ジビニルベンゼン架橋）の２．０ｇを、アセトン(単蒸留) ３０ｍＬ中に加え、１時間撹拌後、そこにポリ（Ｎ−ＶＰＭＩ）０．０４ｇを添加してさらに２時間撹拌した。その後撹拌を止め、ＰＳビーズを沈殿させた。沈殿させたＰＳビーズをメタノール３００ｍＬ中に投入し、１時間撹拌後、ろ過にてビーズを取り出し、風乾してポリ（Ｎ−ＶＰＭＩ）被覆ポリスチレンビーズを調整した。また、ＰＳビーズを沈殿させた時の上澄み液を分光分析することにより、アセトン溶液中のポリ（Ｎ−ＶＰＭＩ）量の減少量を測定し、ＰＳビーズへの被覆量を計算した。
【００３７】
調整したポリマレイミドスチレン被覆ＰＳビーズの表面は元の無色から淡黄色に変化していた。また、ＰＳビーズの数平均粒径（５．２×１０ｍｍ  ＳＥＭによる）と比重（０．９９）及び分光分析により得られたポリ（Ｎ−ＶＰＭＩ）量の減少量の結果から、ポリ（Ｎ−ＶＰＭＩ）のＰＳビーズへの被覆量を求めたところ、ＰＳビーズ１ｇあたりポリ（Ｎ−ＶＰＭＩ）１．２ｍｇつまり１ｇあたりマレイミド基６．０×１０−３ｍｍｏｌであり、ＰＳビーズ１ｍｍ２あたりポリ（Ｎ−ＶＰＭＩ）９．２×１０−９ｍｇつまり１ｍｍ２あたりマレイミド基４．６×１０−１１ｍｍｏｌであった。
【００３８】
このポリ（Ｎ−ＶＰＭＩ）被覆ＰＳビーズ１．０ｇを透析精製したウレアーゼ１０ｍｇ／ｍＬ溶液２ｍＬ中に撹拌しながら３０間分浸漬し、その後ｐＨ７．１（０．１Ｍ（ｍｏｌ／Ｌ））リン酸緩衝液にて５回、さらに超音波照射により５回洗浄し、ウレアーゼ固定化ポリ（Ｎ−ＶＰＭＩ）被覆ＰＳビーズを調整した。
【００３９】
固定化ウレアーゼの酵素活性は、尿素を基質とし、１８℃でアンモニア電極を用いて電気化学的応答によって測定した。図１には、０．１Ｍ尿素リン酸緩衝溶液に０．１ｇのウレアーゼ固定化ポリ（Ｎ−ＶＰＭＩ）被覆ＰＳビーズを加えたときのアンモニア電極の応答曲線が示される。図１において、超音波洗浄後のウレアーゼ固定化ポリ（Ｎ−ＶＰＭＩ）被覆ＰＳビーズによっても、そこに固定化されたウレアーゼにより尿素が加水分解され、アンモニアに変化する応答が電気化学的に観測されている。これにより、ポリ（Ｎ−ＶＰＭＩ）被覆ＰＳビーズが、超音波洗浄後においても酵素等の生体分子を安定的にその活性を保持したまま固定化できることが確認された。
【実施例３】
【００４０】
・抗原の固定化法と超音波洗浄による固定化抗原の脱離試験
（１）コーニング(Corning)社製ＥＬＩＳＡ測定用ポリスチレンプレートキット（商品名：CostarO 9017 EIA/RIA Plate 96 well Flat Bottom）のウエルにアセトン３０ｍＬを入れ、そこに実施例２で調整したポリ（Ｎ−ＶＰＭＩ）被覆ＰＳビーズ１ｍｇを加えた。アセトンを蒸発させ、ウエルにポリ（Ｎ−ＶＰＭＩ）被覆ＰＳビーズを接着固定化させた。ウエルを、リン酸緩衝液（ｐＨ５．５、０．０１Ｍ）を使用して超音波洗浄を３分間行い、接着固定化されていない恐れがある上記ビーズを除去した。純水でウエルをリンスした後、ウエルにウレアーゼ（抗原）溶液（０．１ｍｇ／ｍＬ）を１００μＬ入れ、４℃にて３０分間反応後、０．０１Ｍアミノエタンチオール１０μＬを加え、室温で１５分間反応させて未反応のマレイミド基を処理した。同様な操作を１２個のウエルについて行い、それらに０．０１Ｍ尿素リン酸緩衝液（ｐＨ５．５、１０−４Ｍ）溶液３００μＬと指示薬としてのブロモクレゾールパープルを入れ、室温で１５分間反応させた。反応後１２個のウエルの溶液を集め、５９０ｎｍにて吸光度を測定した。ブロモクレゾールパープルの５９０ｎｍの吸収強度は、尿素がウレアーゼによって加水分解して生じるアンモニアの量の指標である。その後、それらのウエルから反応液を除き、そこにリン酸緩衝液（ｐＨ７．０、０．０１Ｍ）を加えて１０分間超音波を照射して洗浄した。超音波洗浄後、純水でウエルをリンスし、０．０１Ｍ尿素リン酸緩衝液（ｐＨ５．５、１０−４Ｍ）溶液３００μＬとブロモクレゾールパープル指示薬を入れて吸光度測定を行った。この超音波洗浄から吸光度測定までのプロセスを３回繰り返した。
（２）次に、比較例として、上記（１）で使用したコーニング(Corning)社製ＥＬＩＳＡ測定用ポリスチレンプレートキット（商品名：CostarO 9017 EIA/RIA Plate 96 well Flat Bottom）を、（１）でのポリ（Ｎ−ＶＰＭＩ）被覆ＰＳビーズを使用した操作を行わず、そのまま用いて、ウレアーゼの物理吸着による固定化操作を行い、その後、超音波洗浄、吸光度測定を（１）と同様に行った。
【００４１】
以上の（１）、（２）における吸光度測定の結果が図２に示される。図２において、縦軸には吸光度が、横軸には超音波洗浄操作の繰り返しによる超音波洗浄の累積時間がそれぞれ示される。
【００４２】
図２に示された結果から、超音波洗浄を用いることによって、生体分子の物理吸着の強さ、表面からの抗体および／または抗原固定化のための官能基の剥離、および共有結合している酵素の剥離の程度についての知見が得られた。
【００４３】
上記（１）のポリ（Ｎ−ＶＰＭＩ）被覆ＰＳビーズを接着固定化させたウエルの場合には、超音波洗浄を繰り返しても、吸光度が十分に観測され、３０分間超音波洗浄を行った後にも約０．９０（洗浄前の６４．３％）の吸光度となっている。
【００４４】
これに対して、上記（２）のポリ（Ｎ−ＶＰＭＩ）被覆ＰＳビーズを導入ない場合には、超音波洗浄により、ウレアーゼ（抗原）がほぼ完全に脱離してしまうことが明らかとなった。この場合、ほぼ完全にウレアーゼが脱離し、吸光度がほとんど観測されなかった。
【００４５】
以上の結果を、ウレアーゼのみならず妨害物質も完全に除去できると考えてよい２０分間の超音波照射後で比較すると、ポリ（Ｎ−ＶＰＭＩ）被覆ＰＳビーズ導入表面（上記（１）の結果）では吸光度低下が少なく、ウレアーゼ脱離はあまり起こっておらず、十分な量のウレアーゼが固定化されているのに対し、比較例（上記（２）の結果）吸光度の低下が著しく、妨害物質は完全に除去できるものの、固定化したウレアーゼもかなりの量が脱離してしまうことが明かとなった。
【実施例４】
【００４６】
・ＧＯＤ標識抗ウレアーゼ抗体の調整及びこれを使用した固定化ウレアーゼ（抗原）との抗原−抗体反応の評価
Ａ溶液：グルコースオキシダーゼ（ＧＯＤ）（１ｍｇ／ｍＬ）に、１０ｍｇ／ｍＬのＳ−アセチルメルカプト無水コハク酸（S-Acetylmercaptosuccinic anhydride）溶液を３０μＬ加え、室温で１０分間インキュベートし、その後残存したＳ−アセチルメルカプト無水コハク酸を透析によって除去した。
【００４７】
Ｂ溶液：ウレアーゼ抗体（Sigma社Mouse IgG1 Monoclonal Anti-Urease）原液を１０μＬとり、純水で希釈し１ｍＬ溶液とした。その溶液にスルホコハク酸イミド４−（Ｎ−マレイミドメチル）シクロヘキサン−１−カルボキシレート（Sulfosuccinimdyl 4-(N-maleimidomethyl)Cyclohexane-1-carboxylate、Sulfo-SMCC）１０ｍｇ／ｍＬを３０μＬ加え、室温にて６０分間インキュベートした後透析して精製した。上記Ａ溶液とＢ溶液とを混合し、室温下６０分攪拌し、その後４℃にて１晩置き、ＧＯＤ標識抗ウレアーゼ抗体を調整した。
【００４８】
次に、上記ＧＯＤ標識抗ウレアーゼ抗体を使用して固定化ウレアーゼ（抗原）との抗原−抗体反応の評価を行った。
【００４９】
カーボンシート（関西タール株式会社製）をポリマレイミドスチレンのクロロホルム溶液（０．１ｍｇ／ｍＬ）に浸漬後乾燥させてポリマレイミドスチレンをカーボンシートの表面に被覆した。
【００５０】
次に、上記カーボンシートをウレアーゼのリン酸緩衝液（ｐＨ７．０、０．１Ｍ）溶液（１ｍｇ／ｍＬ）に４℃で３０分間浸漬し、上記カーボンシート表面にウレアーゼを固定化した。
【００５１】
また、別にウレアーゼをＳ−アセチルメルカプト無水コハク酸にて処理して、メルカプト基を導入したウレアーゼ（ＳＨ化ウレアーゼ）も同様に上記カーボンシートに固定化した。
【００５２】
次に、ＧＯＤ標識ウレアーゼ抗体溶液（１ｍＬ）に上記カーボンシートを入れ、ＧＯＤ標識ウレアーゼ抗体を４℃で固定化した。このシートを酸素電極に装着し、ＧＯＤにより消費された酸素の量を、酸素透過性膜内の金電極により電解還元し、その還元電流を測定するという電気化学的手法にて種々のグルコース濃度に対する電流応答を測定することにより、ＧＯＤ標識ウレアーゼ抗体のＧＯＤ活性から、固定化ウレアーゼ（抗原）との抗原−抗体反応について評価した。
【００５３】
ポリマレイミドスチレンに固定化されたウレアーゼ及びＳＨ化ウレアーゼは、ＧＯＤ標識ウレアーゼ抗体と抗原−抗体反応し、標識ＧＯＤによるグルコースの酸化反応に起因する電気化学的な応答が観測された。この応答電流値をグルコース濃度に関してプロットした結果が図３に示される。グルコース濃度に対し応答電流値がほぼ直線関係を示している。この直線の傾きはＳＨ化ウレアーゼの方が大きくなっており、ＳＨ化ウレアーゼの方がポリマレイミドスチレンにより多数固定化され、且つウレアーゼ（抗原）の変性が少ないことが示されている。この結果から、Ｓ−アセチルメルカプト無水コハク酸にて処理して、メルカプト基を導入する方が抗原をより多く固定化することが可能であり、また変性がより少なく、高感度で測定が可能であることがわかった。
【実施例５】
【００５４】
・ＰＥＥＫチューブによるフローＥＬＩＳＡ測定
ＰＥＥＫチューブ（内径０．２５ｍｍ、チューブ長 １５ｃｍ）内にポリマレイミドスチレンの０．１ｍｇ／ｍＬクロロホルム溶液を入れ、ポリマレイミドスチレンを被覆し乾燥した。そこへウレアーゼ抗体（（Sigma社Mouse IgG1 Monoclonal Anti-Urease）原液１０μＬをｐＨ７．０のリン酸緩衝液にて1000倍希釈したもの）を上記ＰＥＥＫチューブ内に導入し、４℃で３０分間抗体を固定化した。固定化後アミノエタンチオール（０．００１Ｍ）をチューブ内に導入し、未反応で残ったマレイミド基を処理した後、純水で洗浄した。そこへ１ｍｇ／ｍＬ、０．１ｍｇ／ｍＬ、０．０１ｍｇ／ｍＬ及び０．００１ｍｇ／ｍＬの各濃度のウレアーゼ溶液を、抗体が固定化されているＰＥＥＫチューブにそれぞれ導入し、４℃、３０分間抗原抗体反応を行わせ、その後純水で洗浄した。抗原抗体反応させたＰＥＥＫチューブをフローシステムに取り付け、ブロモクレゾールパープル（１０ｍｇ／Ｌ）を含むリン酸緩衝液（ｐＨ５．５、０．１Ｍ）を移動相（０．２ｍＬ／分）とし、そこに基質として尿素リン酸緩衝液（ｐＨ５．５、０．１Ｍ）溶液（０．１Ｍ）を１００μＬ注入し、チューブを通った後の溶液についてフローセルを用い５９０ｎｍにて吸光度の測定を行った。
【００５５】
図４には、上記吸光度の測定結果が示される。図４において、縦軸に吸光度、横軸にウレアーゼ濃度の対数がそれぞれ示される。
【００５６】
ブロモクレゾールパープルの５９０ｎｍの吸収強度は、尿素がウレアーゼによって加水分解して生じるアンモニアの量の指標であり、これによりウレアーゼの酵素活性を測定することができる。つまり、ＰＥＥＫチューブに被覆したポリマレイミドスチレンによる抗体の固定化の度合、固定化抗体と抗原との免疫反応の進行の程度が計測できることとなる。図４より、ＰＥＥＫチューブ内にウレアーゼ抗体が固定化され、そのウレアーゼ抗体と抗原のウレアーゼが抗原−抗体反応して免疫錯体を形成し、尿素の加水分解が起きたことが観測された。さらに免疫錯体濃度は導入するウレアーゼ（抗原）濃度の対数と実験に用いた条件下でほぼ比例した。このことから、フローシステムでのＥＬＩＳＡ測定がポリマレイミドスチレン被覆ＰＥＥＫチューブで可能であることを示している。
【図面の簡単な説明】
【００５７】
【図１】ウレアーゼ固定化ポリマレイミドスチレン被覆ポリスチレンビーズによる尿素の加水分解反応のアンモニア電極の応答曲線を示す図である。
【図２】ポリマレイミドスチレンによってウレアーゼ（抗原）を固定化した表面の洗浄に対する安定性試験の結果を示す図である。
【図３】ＳＨ化ウレアーゼ（抗原）およびウレアーゼ（抗原）にＧＯＤ標識ウレアーゼ抗体を抗原−抗体反応させて生じた抗原−抗体錯体による、グルコースの酸化反応におけるグルコース濃度と酸素電極電流応答値との関係を示す図である。
【図４】ウレアーゼ抗体を固定化したポリマレイミドスチレン被覆ＰＥＥＫチューブ内に導入したウレアーゼ（抗原）の濃度と、免疫錯体を形成するウレアーゼによる尿素の加水分解量との関係を示す図である。
【図１】
2006170877.tif 000008
【図２】
2006170877.tif 000009
【図３】
2006170877.tif 000010
【図４】
2006170877.tif 000011